10 mM 의 3 , 6 - dimethoxy - thieno [ 3 , 2 - b ] thiophene 을 0 . 1 M Bu 4 NPF 6 / CH 2 Cl 2 용액 에 용해 시킨 후 상기 에서 제조 된 티타늄 작업 전극 과 Pt 상대 전극 을 함침 시키 고 - 0 . 3 V 의 전압 을 약 2 시간 동안 인가 함 으로써 상기 작업 전극 상 에 약 30 ㎛ 두께 의 PDMTT 전도성 고분자 층 을 전기 적 중합 에 의하 여 형성 하 였 다 . 다음 으로 , 상기 PDMTT 전도성 고분자 층 상 에 섀도우 마스크 를 이용 하 여 지름 약 1 mm 의 금 전극 을 진공 증착 시킴 으로써 유무 기 하이브리드 태양 전지 를 제조 하 였 다 .